(57)【特許請求の範囲】
【請求項１】
種結晶、不純物となるＳｉ原料およびＧａＡｓ原料、固体の二酸化ケイ素、ならびに予めＳｉＯ２が添加された酸化ホウ素原料をるつぼ内に収容した状態で縦型ボート法を行い、ＧａＡｓ単結晶を成長させるにあたり、
前記固体の二酸化ケイ素は、前記ＧａＡｓ原料と前記酸化ホウ素原料との間に配置された板状であり、結晶成長開始時における前記ＧａＡｓ原料が融解したＧａＡｓ融液の上面に対して９０〜９９％の面積を占め、
前記酸化ホウ素原料に予め添加されたＳｉＯ２のＳｉ量が、液体の前記酸化ホウ素原料の質量に対して５質量％以下である一方、前記酸化ホウ素原料中のＳｉＯ２のＳｉ量および前記固体の二酸化ケイ素中のＳｉ量の合計は、前記酸化ホウ素原料の質量に対して５質量％を超えることを特徴とするＧａＡｓ単結晶の製造方法。
【請求項２】
前記ＧａＡｓ単結晶の成長過程における所定期間に、前記酸化ホウ素原料が溶融した液体酸化ホウ素の撹拌を行う請求項１に記載のＧａＡｓ単結晶の製造方法。
【請求項３】
キャリア濃度が２×１０１８ｃｍ−３より高く、エッチピット密度の最大値が５００ｃｍ−２以下であり、Ｂ濃度が１．９×１０１８〜６×１０１８ｃｍ−３であり、Ｓｉ濃度が４．３×１０１８〜６．２×１０１８ｃｍ−３であることを特徴とするＳｉドープｎ型ＧａＡｓ単結晶ウェハ。
【発明の詳細な説明】
【技術分野】
【０００１】
本発明は、縦型ボート法によるＧａＡｓ単結晶の製造方法およびＧａＡｓ単結晶ウェハに関し、特に、高いキャリア濃度を有し、かつ、高い結晶性を有するＧａＡｓ単結晶の製造方法およびＧａＡｓ単結晶ウェハに関する。
【背景技術】
【０００２】
ＧａＡｓ（ガリウム砒素）デバイスの素材であるＧａＡｓ単結晶ウェハは、ＧａＡｓ単結晶インゴットを厚さ数百μｍのウェハ上に切断（スライシング）し、研磨工程などを経て製造される。シリコン（Ｓｉ）を不純物として添加したＳｉドープｎ型ＧａＡｓ単結晶ウェハは、ＤＶＤなどのレーザー用の基板や発光ダイオード（ＬＥＤ）などの発光素子用の基板として用いられている。
【０００３】
ここで、ＧａＡｓ単結晶インゴットの製造方法として、縦型温度傾斜法（ＶＧＦ法）や縦型ブリッジマン法（ＶＢ法）といった縦型ボート法が知られている。縦型ボート法は、るつぼの底部に種結晶を配置し、その種結晶の上層に単結晶の原料融液と封止剤の液体を配置して、当該るつぼを所定の温度分布から冷却することにより、原料融液の下部から上方に向けて結晶を成長させる方法である。縦型温度傾斜法（ＶＧＦ法）の場合、温度そのものを降温し、縦型ブリッジマン法（ＶＢ法）の場合、当該るつぼを所定の温度分布内で相対的に移動させる。ＳｉドープＧａＡｓ単結晶インゴットを製造する場合には、ＧａＡｓ融液中にＳｉを添加する。
【０００４】
この方法では、揮発成分であるＡｓがインゴットから解離するのを防ぐ目的などのため、封止剤としてＢ２Ｏ３（酸化ホウ素）を用いる。結晶成長中、ＧａＡｓ融液と液体Ｂ２Ｏ３との界面では、以下の反応式による酸化還元反応が起きることが知られている。
３Ｓｉ（Ｍｅｌｔ中）＋２Ｂ２Ｏ３＝３ＳｉＯ２（Ｂ２Ｏ３中へ）＋４Ｂ（Ｍｅｌｔ中）    ・・・（１）
上記反応式（１）は単結晶成長開始時にはほぼ平衡状態に達し、単結晶成長中はノーマルフリージングによる偏析現象によるＳｉのＧａＡｓ融液への濃縮がおこっているものと考えられる。
【０００５】
ここで、上記反応式（１）が右辺側に進行すると、ＧａＡｓ融液にはＳｉが減少する一方、液体封止剤からＧａＡｓ融液へホウ素（Ｂ）が混入することとなる。ホウ素の発生は、スカムと称される砒化ホウ素を主体とした異物の発生につながり、このスカムが原因となり、ＧａＡｓの単結晶化が妨げられたり、スリップ転位および伝播転位が発生したりして、ＧａＡｓ単結晶の品質を下げる。
【０００６】
特許文献１には、封止剤としてＢ２Ｏ３中に予めシリコン酸化物を添加したものを用いることで、上記反応式（１）の平衡を左辺側にした状態で結晶成長を進める技術が記載されている。また、特許文献２には、均一なキャリア濃度分布を有するＳｉドープＧａＡｓ単結晶を製造するため、結晶成長中に液体封止剤を撹拌する技術が記載されている。
【先行技術文献】
【特許文献】
【０００７】
【特許文献１】特公平３−５７０７９号公報
【特許文献２】特開２０００−１０９４００号公報
【発明の概要】
【発明が解決しようとする課題】
【０００８】
縦型ボート法は原料融液の下部から上方に向けて結晶を成長させるため、結晶に取り込まれなかった不純物は融液中に濃縮される。ここで、キャリア濃度を高めるべくＧａＡｓ融液中に添加するドーパントのＳｉ（つまり、ＧａＡｓ原料とともに投入するＳｉ結晶）を多量にすると、上記反応式（１）の平衡が右辺側に進行し、ＧａＡｓ融液中にホウ素（Ｂ）が多量に移動するため、結晶成長が進み不純物の濃縮が進むにつれて砒化ホウ素の発生も進行し、高い結晶性を得ることができなくなる。つまり、ＧａＡｓ単結晶ではキャリア濃度と結晶性とが二律背反の関係にある。現在多く使用されるｎ型導電性のＧａＡｓウェハは、１×１０１８〜２×１０１８ｃｍ−３のキャリア濃度を有するものが主流であるが、近年、２×１０１８ｃｍ−３より高いキャリア濃度を有する高キャリア濃度のＧａＡｓウェハに対するニーズも高まっている。
【０００９】
本発明者らは、２×１０１８ｃｍ−３より高いキャリア濃度を得るのに必要な量のＳｉを融液中に添加し、特許文献１および特許文献２の方法でＳｉドープＧａＡｓ単結晶を製造した。しかしながら、結晶成長の後半において２×１０１８ｃｍ−３より高いキャリア濃度の領域が得られたとしても、Ｓｉの添加に伴い、インゴット中のＢ濃度が高くなりすぎ、上記のとおり結晶性が悪化してしまう、具体的には当該インゴットから得た２×１０１８ｃｍ−３より高いキャリア濃度のウェハのエッチピット密度（ＥＰＤ）が高いという問題があった。つまり、特許文献１および特許文献２の技術では、現在要求されているレベルでＳｉ濃度とボロン濃度との関係（キャリア濃度と結晶性との関係）を両立できないことがわかった。
【００１０】
そこで本発明は、上記課題に鑑み、高いキャリア濃度を有し、かつ、高い結晶性を有するＧａＡｓ単結晶の製造方法およびＧａＡｓ単結晶ウェハを提供することを目的とする。
【課題を解決するための手段】
【００１１】
この目的を達成すべく本発明者らがさらに検討を行ったところ、ＧａＡｓ単結晶の低転位化を目指す過程で、不純物としてのホウ素（Ｂ）の不純物硬化効果に着目した。不純物硬化とは固溶硬化ともよばれ、不純物原子が置換型あるいは格子間型として材料中に固溶すると、強度が増加する現象のことである。不純物効果は、固溶原子と転位との相互作用により転位を下げる効果がある。一般的にＧａＡｓでは、Ｓｉによる不純物硬化効果が大きいことが知られている。しかし、本発明者らがさらに検討したところ、ＧａＡｓに適量のホウ素が含まれている場合も、Ｓｉ程顕著ではないものの、不純物硬化効果が認められることが判明した。そして、ＧａＡｓ融液における砒化ホウ素の発生を抑制しつつ、ホウ素（Ｂ）の不純物硬化効果をも得て十分に低いＥＰＤを実現するためには、ＧａＡｓ単結晶中のＢ濃度を１．９×１０１８〜６×１０１８ｃｍ−３の範囲内となるように不純物量を制御すればよいことを見出した。そのために、上記反応式（１）の平衡に抗うように、高いＳｉ濃度においてもＢ濃度を上記範囲内に収められるように結晶成長系の工夫を検討した。そして、本発明者らは、原料収容時にＧａＡｓ原料と封止剤となる酸化ホウ素原料との間に固体の二酸化ケイ素（ＳｉＯ２）を配置させることにより、上記の目的を達成できることを見出し、本発明を完成させるに至った。
【００１２】
すなわち、上記課題に鑑み、本発明の要旨構成は以下の通りである。
（１）種結晶、不純物となるＳｉ原料およびＧａＡｓ原料、固体の二酸化ケイ素、ならびに予めＳｉＯ２が添加された酸化ホウ素原料をるつぼ内に収容した状態で縦型ボート法を行い、ＧａＡｓ単結晶を成長させるにあたり、前記固体の二酸化ケイ素は、前記ＧａＡｓ原料と前記酸化ホウ素原料との間に配置された板状であり、結晶成長開始時における前記ＧａＡｓ原料が融解したＧａＡｓ融液の上面に対して９０〜９９％の面積を占め、前記酸化ホウ素原料に予め添加されたＳｉＯ２のＳｉ量が、液体の前記酸化ホウ素原料の質量に対して５質量％以下である一方、前記酸化ホウ素原料中のＳｉＯ２のＳｉ量および前記固体の二酸化ケイ素中のＳｉ量の合計は、前記酸化ホウ素原料の質量に対して５質量％を超えることを特徴とするＧａＡｓ単結晶の製造方法。
【００１４】
（２）前記ＧａＡｓ単結晶の成長過程における所定期間に、前記酸化ホウ素原料が溶融した液体酸化ホウ素の撹拌を行う上記（１）に記載のＧａＡｓ単結晶の製造方法。
【００１５】
（３）キャリア濃度が２×１０１８ｃｍ−３より高く、エッチピット密度の最大値が５００ｃｍ−２以下であり、Ｂ濃度が１．９×１０１８〜６×１０１８ｃｍ−３であり、Ｓｉ濃度が４．３×１０１８〜６．２×１０１８ｃｍ−３であることを特徴とするＳｉドープｎ型ＧａＡｓ単結晶ウェハ。
【発明の効果】
【００１６】
本発明によれば、原料収容時にＧａＡｓ原料と封止剤となる酸化ホウ素原料との間に固体の二酸化ケイ素を配置させておき、縦型ボート法によりＧａＡｓ単結晶を成長させることにより、高いキャリア濃度においてもホウ素（Ｂ）濃度を低く抑えることができ、その結果、インゴット全体に亘って高いキャリア濃度を有し、かつ、高い結晶性を有するＧａＡｓ単結晶を製造することが可能となった。そして、このＧａＡｓ単結晶から、高いキャリア濃度を有しかつ高い結晶性を有するＧａＡｓ単結晶ウェハを得ることが可能となった。
【図面の簡単な説明】
【００１７】
【図１】本発明に従うＧａＡｓ単結晶の製造方法に用いる単結晶製造装置の模式断面図（撹拌前）である。
【図２】本発明に従うＧａＡｓ単結晶の製造方法に用いる単結晶製造装置の模式断面図（撹拌中）である。
【図３】本発明に従うＧａＡｓ単結晶の製造方法に用いる単結晶製造装置のるつぼの模式断面図であり、結晶成長前の原料充填状態を示す図である。
【図４】実施例、比較例および従来の一般的なウェハのそれぞれについて、ＧａＡｓ中のＳｉ濃度とＧａＡｓ中のＢ濃度との関係を示すグラフである。
【発明を実施するための形態】
【００１８】
以下、図面を参照しつつ本発明の実施形態を説明する。
【００１９】
（単結晶製造装置）
まず、本発明の実施形態によるＧａＡｓ単結晶の製造方法に用いる単結晶製造装置を、図１を用いて説明する。本実施形態の製造方法は、縦型ボート法（縦型温度傾斜法および縦型ブリッジマン法）によるものである。図１は、縦型ボート法を実施する単結晶製造装置の概略構成を示す断面図である。るつぼ４内に各種原料が収納されて結晶育成が行われる。るつぼ４は略円筒形状で、上側は開口され、下側は次第に径が小さくなるように断面テーパ状に形成されて閉じられたもので、最下端の小径部に種結晶１０が収納される。
【００２０】
るつぼ４は、底を有する円筒状のるつぼ収納容器３内に収納される。るつぼ収納容器３は下部ロッド１に支持されている。この下部ロッド１は、図示しない駆動機構によって上下および回転の動作ができるようになっており、るつぼ収納容器３と該るつぼ収納容器３に収納されたるつぼ４を上下および回転駆動できるようになっている。
【００２１】
るつぼ収納容器３は、円筒状のヒーター９内に設置されている。このヒーター９は、それぞれ独立に温度の設定ができる複数のヒーターによって構成されており、るつぼ収納容器３に所望の温度勾配・温度分布を形成できるようになっている。ヒーター９の外側には、円筒状の断熱材８が配置され、これらは気密容器５に収納されている。
【００２２】
気密容器５の下部には下部ロッド１を貫通させる貫通孔が形成され、この貫通孔にシールリング６Ａが嵌め込まれており、下部ロッド１が気密容器５の気密を維持しつつ上下および回転運動ができるようになっている。また、気密容器５の上部には上部ロッド２を貫通させる貫通孔が形成され、この貫通孔にシールリング６Ｂが嵌め込まれており、上部ロッド２が気密容器５の気密を維持しつつ上下および回転運動ができるようになっている。
【００２３】
上部ロッド２は、図示しない駆動機構によって上下および回転の動作ができるようになっており、その先端部には、撹拌板７が取り付けられている。撹拌板７は、略四角形状の１枚の板体が上部ロッド２の先端部の取り付け部に略垂直に取り付けられているものである。撹拌板７の板体は、るつぼ４の内径の１／２以上の横幅と後述する液体封止剤層の厚さの１／２以上の縦幅を有することが好ましい。また、この板体を２枚以上設けてもよい。さらには、撹拌板７は液体封止剤の酸化ホウ素（Ｂ２Ｏ３）の融液を撹拌できるものであれば原則としてどの様な形状のものであってよい。
【００２４】
図１はＧａＡｓ単結晶の成長中のるつぼ状態を示しており、融液部１５であるＧａＡｓ融液の下部が、固化部２０として成長したＳｉドープＧａＡｓ単結晶である。なお、るつぼ４や撹拌板７は、必要な耐熱性を有し、原料融液と反応しにくい材料であればよく、例えば、石英、熱分解窒化ホウ素（ＰＢＮ：Pyrolytic Boron Nitride）を被覆したグラファイトなどが使用できる。本装置は、固液界面を上昇させるうえでの適切な温度勾配を得るために、るつぼ４の上下位置を固定してヒーター９の温度勾配を調整する方法（縦型温度傾斜法）にも、ヒーター９の温度勾配を固定してるつぼ４の上下位置を変える方法（縦型ブリッジマン法）にも適用することができる。
【００２５】
（ＧａＡｓ単結晶の製造方法）
次に、本発明の実施形態によるＧａＡｓ単結晶の製造方法を、図１〜図３を用いて説明する。この製造方法では、図３に示すように、種結晶１０、不純物となるＳｉ原料１２およびＧａＡｓ原料１４、例えば円板形状の石英板などの固体の二酸化ケイ素１６、ならびに酸化ホウ素原料１８をるつぼ４内にこの順に収容した状態で縦型ボート法を行い、ＧａＡｓ単結晶２０を成長させることを特徴とし、かかる構成を採用することによって、高いキャリア濃度においてもＢ濃度を低く抑えることができ、その結果、高いキャリア濃度を有し、かつ、高い結晶性を有するＧａＡｓ単結晶を製造することが可能となった。
【００２６】
以下、具体的に説明する。本実施形態では、上述の単結晶製造装置によって、以下のようにしてＳｉドープＧａＡｓ単結晶を製造する。まず、図３に示すように、るつぼ４内に、種結晶１０、不純物（ドーパント）となるＳｉ原料１２およびＧａＡｓ原料１４、石英板１６、ならびに液体封止剤原料としてのＢ２Ｏ３原料１８をこの順に収容する。
【００２７】
次に、これら原料を収容したるつぼ４を装置内にセットし、以下のようにして縦型ボート法を行う。まず、気密容器５内を真空引きし、アルゴン（Ａｒ）、窒素などの不活性ガスで置換して、容器内を３〜９気圧に加圧した状態にする。そして、ヒーター９でるつぼ４を加熱し、種結晶１０を除く各原料を溶融させていく。このとき、るつぼ４内は１２００℃〜１４５０℃程度まで加熱される。ここで、ドーパントＳｉ原料１２の融点は１４２０℃、ＧａＡｓ原料１４の融点は１２４０℃、酸化ホウ素原料１８は５５０℃付近を軟化点とし、一方、二酸化ケイ素の融点（軟化点）は１７００℃である。そのため、加熱開始後、まず酸化ホウ素原料１８が軟化し、液体酸化ホウ素１９となる。次にＧａＡｓ原料１４が融解し、ＧａＡｓ融液１５となる。この過程でＳｉ原料１２の一部はＧａＡｓ融液１５に溶解し、またＳｉ原料１２の他の一部は液体酸化ホウ素１９中にＳｉＯ２として取り込まれる。一方、同時に、石英板１６は液体酸化ホウ素１９中へ徐々に溶解していく。石英板１６の溶解が進む間は、比重の関係から、ＧａＡｓ融液１５と液体Ｂ２Ｏ３１９との界面に石英板１６が位置する。石英板が完全に溶解するか、飽和して一部溶け残るかについては後述する。なお、予めＳｉが溶解している液体酸化ホウ素１９中へ、さらに石英板１６が溶けるのは、るつぼ４内の高温により酸化ホウ素中のＳｉの固溶限界が上がり、その固溶限界までＳｉを溶解させることができる状態を、本発明により作ることができたからと考えられる。
【００２８】
次に、ＧａＡｓ種結晶１０５の上限側を溶融し、ＧａＡｓ融液１５となじませ、その後、ＧａＡｓ融液１５をるつぼ４の下部の種結晶１０に接する部分から冷却・固化させる。具体的には、縦型温度傾斜法の場合は、ヒーター９を徐々に降温させていく。縦型ブリッジマン法の場合は、下部ロッド１によりるつぼ４をヒーター９に対して下に相対移動させる。固化が次第に上方に進行していく過程で、種結晶１０からＧａＡｓ単結晶２０が上方に成長していく。ＧａＡｓ融液１５の全量が固化したら、ヒーター９を降温し、るつぼ４の冷却を行う。るつぼ４が室温付近となった段階で、単結晶製造装置１の炉を開放して、液体封止剤を除去し、ＧａＡｓ単結晶を取り出す。
【００２９】
このように、ＧａＡｓ原料１４と酸化ホウ素原料１８との間に固体の二酸化ケイ素１６を配置した状態で縦型ボート法の加熱を開始することにより得たＳｉドープＧａＡｓ単結晶インゴットは、高いキャリア濃度においてもＢ濃度を低く抑えることができ、キャリア濃度が２×１０１８ｃｍ−３より高くても、ＧａＡｓ単結晶中のＢ濃度を１．９×１０１８〜６×１０１８ｃｍ−３の範囲内とすることができるようになった。この理由は必ずしも明らかではないが、本発明者らは以下のように推定している。すなわち、本実施形態では、結晶成長終了後に封止剤をアルコール溶解したときに見つかる固体の石英の割合が初期の石英板１６の量に対し非常に少ない。結晶成長中の封止剤（液体酸化ホウ素１９）とＧａＡｓ融液１５の界面の状態を観察することができないため、一連のＧａＡｓ単結晶の結晶成長工程に含まれる加熱〜固化〜冷却のどの過程での石英板１６がどのような状態かを把握することは困難であるが、原料溶融時点では既にＧａＡｓ融液１５と液体Ｂ２Ｏ３１９との界面近傍に、極めてＳｉＯ２濃度の高い層（ＳｉＯ２高濃度層１７）が形成されていると考えられる。これにより、原料融解時から結晶成長時にわたって、反応式（１）の平衡を著しく左辺にシフトすることが可能になり、得られたＧａＡｓ単結晶２０中のキャリア濃度およびＢ濃度を従来では不可能だった範囲に制御することができるものと思われる。
【００３０】
石英板１６の寸法（すなわちＳｉＯ２添加量）、形状は特に限定されず、製造装置、目的とするインゴットの寸法、目的とする単結晶中のＳｉ濃度およびＢ濃度に合わせて設定することができるが、以下のように設定することが好ましい。固体の二酸化ケイ素１６の形状は球状、多角形の板状、ドーナツ状などでも良いが、溶融後の液体Ｂ２Ｏ３１９下層に高濃度のＳｉＯ２層１７を形成するため、円形の板状であることが好ましい。また、固体の二酸化ケイ素１６としてのＳｉＯ２添加量は、液体Ｂ２Ｏ３１９に対して、３〜６質量ｐｐｍの範囲内とすることが好ましい。３質量ｐｐｍ未満の場合、Ｂ２Ｏ３中に予めシリコン酸化物を添加する従来の方法との効果の差が十分に得られないおそれがあり、６質量ｐｐｍを超える場合、本発明の効果が飽和することが想定されるからである。また、固体の二酸化ケイ素１６を石英板とした場合、結晶成長開始時におけるＧａＡｓ融液１５の上面の面積に占める石英板１６の面積の割合は、５〜９９％が好ましく、９０〜９９％がより好ましい。同重量の石英板１６をチャージする場合、石英板の形状をより広く薄くした方が溶融後のＢ２Ｏ３下層に高濃度ＳｉＯ２層１７を形成しやすいためである。
【００３１】
また、酸化ホウ素原料１８中にはＳｉ成分として予めＳｉＯ２が添加されており、酸化ホウ素原料１８中のＳｉＯ２のＳｉ量および固体の二酸化ケイ素１６中のＳｉ量の合計が、酸化ホウ素原料１８の質量に対して５質量％を超えることが好ましい。また、上記割合は５質量％超え７質量％以下の範囲がより好ましく、５質量％超え〜５．５質量％以下の範囲がさらに好ましい。特許文献１のように液体封止剤であるＢ２Ｏ３中にシリコン酸化物を予め添加する場合、液体Ｂ２Ｏ３の質量に対して最大でも５質量％、通常の費用では３質量％以下しか溶解させることができない。これは、シリコン酸化物を溶解したＢ２Ｏ３を製造する過程で、高温時の濃度均一化および冷却時の均一なガラス化が困難であるためである。しかし、縦型ボート法の原料チャージ時に石英板１６を用い原料融解時にＢ２Ｏ３下層に高濃度のＳｉＯ２層１７を形成することによって、ＧａＡｓ融液１５の上面近傍に存在するＳｉＯ２量を飛躍的に、すなわちＳｉ量で５質量％を超える値に高めることができる。その結果、反応式（１）の平衡を大きく左側にシフトさせることができる。
【００３２】
なお、全くＳｉが溶解していない液体酸化ホウ素１９を用いた場合、単独で５質量％を超える量の石英板１６を配置したとしても、縦型ボート法の加熱を開始後、ＧａＡｓ融液１５の上面近傍に存在する酸化ホウ素中のＳｉ量のみが飽和して石英板１６が大きく溶け残る可能性がある。そのため、酸化ホウ素１９全体へＳｉが拡散する状態になりにくく、本発明の効果の再現性が十分に得られない可能性がある。そのため、予め均一にＳｉが添加された酸化ホウ素原料１８を用いて、酸化ホウ素原料の質量に対して５質量％を超えるＳｉ量となるように石英板１６を配置することが好ましい。
【００３３】
また、ＧａＡｓ単結晶の成長過程における所定期間に、液体封止剤１９であるＢ２Ｏ３の撹拌を行うことが好ましい。撹拌を行うことにより、所望する高いキャリア濃度範囲で、かつＢ濃度を低く抑えるという効果をより十分に発揮することができる。通常、ＧａＡｓ中のＳｉはＧａＡｓ固化過程で偏析するため、固化の最終段階でできた結晶中のＳｉ濃度は、固化の初期段階でできた結晶中のＳｉ濃度の４〜５倍になる。ＳｉはＧａＡｓ中でキャリアとして働くため、キャリア濃度も４〜５倍になる。ここで、Ｂ２Ｏ３部分を撹拌し、その結果としてＢ２Ｏ３下層の高濃度のＳｉＯ２層も撹拌されることで、ＧａＡｓ融液１５と接するＢ２Ｏ３下層のＳｉ濃度が下がり、ＧａＡｓ融液中のＳｉをＢ２Ｏ３中に取り込み、より狭いキャリア濃度範囲の結晶を効率良く得ることが可能となる。さらに、ＧａＡｓ中のＳｉは、１×１０１９／ｃｍ３程度の高濃度になると、ドナーとしてだけではなくアクセプターとしても振る舞い、互いに相殺してしまう。この観点からも高キャリア濃度の場合はＳｉが偏析する結晶成長後半で攪拌を行う事が望ましい。
【００３４】
具体的には、結晶成長中の所定の固化率の時点で、図２に示すように、上部ロッド２を下方に移動し、撹拌板７を液体封止剤１９に浸漬させ、上部ロッド２を回転駆動して撹拌板７を回転させ、液体封止剤１９を撹拌する。撹拌の回転数は２〜４ｒｐｍとする。また、撹拌を開始する固化率は０．０５〜０．４とする。撹拌を終了する固化率は０．８〜１．０とする。ここで、本明細書において「固化率」とは、ＧａＡｓ原料全体の重量に対して固化している部分の重量の比率を意味する。固化率は、固化が進行して結晶が成長していくにしたがって０から１まで増大していく。したがって、固化率がある特定の値であるということは、固化している部分と融液の部分とが接する界面が、固化率の値に１対１に対応した特定の位置にあることを意味する。これによって特定される位置は、全部が固化されて結晶が完成された後にも当然同じである。したがって、完成された単結晶の結晶成長方向における位置を固化率で特定することができる。
【００３５】
（ＳｉドープＧａＡｓ単結晶ウェハ）
次に、本発明の実施形態によるＳｉドープＧａＡｓ単結晶ウェハを説明する。このウェハは、上記の製造方法によって製造されたインゴットを切断、研磨などして得ることができる。このインゴットは、キャリア濃度が２×１０１８ｃｍ−３より高くても、ＧａＡｓ単結晶中のＢ濃度を１．９×１０１８〜６×１０１８ｃｍ−３の範囲内とすることができる。このため、本実施形態のウェハは、キャリア濃度が２×１０１８ｃｍ−３より高くても、エッチピット密度ＥＰＤの最大値が５００ｃｍ−２以下という高い結晶性を有することを特徴とする。さらにキャリア濃度が２．２×１０１８ｃｍ−３より高く、または３×１０１８ｃｍ−３より高くても、エッチピット密度ＥＰＤの最大値が５００ｃｍ−２以下という高い結晶性を有することができる。さらに、エッチピット密度ＥＰＤの平均値は２５ｃｍ−２以下である。なお、本実施形態でキャリア濃度は概ね２．２〜３．５×１０１８ｃｍ−３の範囲となる。また、ＥＰＤの下限は特に限定されず、ウェハによってはゼロとなる場合もあるが、概ね０〜２０ｃｍ−２の範囲となる。
【００３６】
ここで本発明において、各ウェハのキャリア濃度は、Ｖａｎ  ｄｅｒ  Ｐａｕｗ法を用いたホール測定により求めるものとする。
【００３７】
また、ＥＤＰとその測定方法について簡単に説明する。例えば、ＧａＡｓ単結晶のウェハが結晶欠陥を含んでいる場合、このウェハを特定の腐食性試薬中に浸漬すると結晶欠陥部よりエッチングが始まり、そこにピット（へこみ）が形成される。そこでエッチピット密度すなわち、単位面積あたりのエッチングにより形成されたピット数を計測すれば、当該ウェハの結晶性を評価することができる。そして、Ｓｉドープインゴットの所定箇所から作製したウェハのＥＰＤ評価を行えば、当該Ｓｉドープインゴットの結晶性を評価することができる。
【００３８】
本発明におけるＥＰＤの測定方法は、あるウェハを液温３２０℃の溶融ＫＯＨ（水酸化カリウム）に３０分浸漬させてエッチングすることで生じたピットを光学顕微鏡により観察し、１ｍｍ２以上の測定視野でピットの数を計測することにより得る（規格ＳＥＭＩ  Ｍ３６−０６９９に準拠した方法）。なお、測定点数はウェハ面積によって異なるが、３インチウェハの場合３７点である。
【００３９】
また、ＥＰＤの最大値とは、複数の測定点のうちの最大のＥＰＤ値を意味する。現在ＧａＡｓ単結晶ウェハが使用されるデバイスメーカーにおいては、ＥＰＤは平均値だけでなく、その最大値も仕様化されている。最大値が低いことは、すなわちそのウェハのどの部分でも品質が高いということであり、歩留まりの面からも重要であるため、ウェハの結晶性の評価の好適な指標となる。
【００４０】
上述したところは本発明の代表的な実施形態の例を示したものであって、本発明はこれらの実施形態に限定されるものではない。また、以下、実施例を用いて本発明をさらに詳細に説明するが、本発明は以下の実施例に何ら限定されるものではない。
【実施例】
【００４１】
（実施例１）
図１に示した構成を有する、ステンレスチャンバーを用いた３インチ用ＧａＡｓ単結晶の製造装置を用いて、以下の手順でＧａＡｓ単結晶インゴットを作製した。円筒形のＰＢＮ製のるつぼに、以下の順で原料を充填し、チャンバー内の所定の位置に配置した。
１．ＧａＡｓ種結晶
２．ＧａＡｓ原料であるＧａＡｓ多結晶６．０ｋｇおよびＳｉ結晶１２００ｍｇ（ＧａＡｓに対して２００質量ｐｐｍ）
３．石英板（円板形状を２枚重ねたもの）９．１ｇ
４．予めＳｉＯ２を添加し、Ｓｉを４．０質量％含有するＢ２Ｏ３原料３６０ｇ
るつぼの上部から観察すると、ルツボの内径８０ｍｍ対し石英板の直径は７５ｍｍである。また、Ｂ２Ｏ３原料中のＳｉ量および石英板中のＳｉ量の合計は、１８．７ｇであり、Ｂ２Ｏ３原料の質量３６０ｇの５．２質量％に相当する。
【００４２】
その後、装置内を真空引きし、Ａｒガスで置換し、６気圧まで加圧した。ヒーターによりるつぼを加熱しながら８気圧まで加圧し、ＧａＡｓ原料、Ｓｉ原料、および種結晶の上部を溶融させた。以降は結晶成長終了まで８気圧を維持した。ＧａＡｓ原料、Ｓｉ原料、および種結晶の上部が溶融した時点で、Ｂ２Ｏ３原料はＧａＡｓ融液の上で融解して、ＧａＡｓ原料融液からＡｓが飛散するのを防止している。この後、種結晶側からヒーター温度を降下させ、原料融液全体を固化させて３インチの結晶を成長させた。なお、結晶成長中、偏析による融液中のＳｉ濃度の過度の上昇を抑えるため、固化率０．３３から成長完了まで撹拌板を２ｒｐｍで回転して、液体Ｂ２Ｏ３の撹拌を行った。ＧａＡｓ融液の全量が固化したら、ヒーターを降温し、るつぼの冷却を行った。るつぼが室温付近となった段階で、単結晶製造装置の炉を開放して、ＧａＡｓ単結晶を取り出した。ここで、結晶を取り出すために封止剤をアルコールにより溶解除去した際に、石英板が封止剤に溶解しなかった、または、溶解後再析出したと思われる石英の塊（合計１．５ｇ）が発見された。
【００４３】
このようにして得られた単結晶インゴットについて、固化率がそれぞれ０．１（Ｓｅｅｄ側），０．４５（Ｍｉｄｄｌｅ位置），０．８（Ｔａｉｌ側）の３箇所の位置からウェハを切り出し、Ｓｉ濃度、Ｂ濃度、キャリア濃度およびＥＰＤ（平均値および最大値）の測定を行った。Ｓｉ濃度およびＢ濃度の測定はＩＣＰにより行った。キャリア濃度およびＥＰＤの測定は既述の方法で行った。
【００４４】
（実施例２）
ＧａＡｓ多結晶中に添加するドーパントしてのＳｉ結晶の量を２１００ｍｇ（ＧａＡｓに対して３５０質量ｐｐｍ）とし、石英板が９．５ｇである以外は、実施例１と同様の方法でインゴットを作製し、ウェハの評価を行った。Ｂ２Ｏ３原料中のＳｉ量および石英板中のＳｉ量の合計は、１８．８ｇであり、Ｂ２Ｏ３原料の質量３６０ｇの５．２質量％に相当する。なお、結晶を取り出すために封止剤をアルコールにより溶解除去した際に、石英板が封止剤に溶解しなかった、または、溶解後再析出したと思われる石英の塊（合計０．２ｇ）が発見された。
【００４５】
（実施例３）
液体Ｂ２Ｏ３の撹拌を行わなかったこと、石英板が９．６ｇであること以外は、実施例１と同様の方法でインゴットを作製し、ウェハの評価を行った。Ｂ２Ｏ３原料中のＳｉ量および石英板中のＳｉ量の合計は、１８．９ｇであり、Ｂ２Ｏ３原料の質量３６０ｇの５．２質量％に相当する。なお、結晶を取り出すために封止剤をアルコールにより溶解除去した際に、石英板が封止剤に溶解しなかった、または、溶解後再析出したと思われる石英の塊（合計１．１ｇ）が発見された。
【００４６】
（比較例１）
ＧａＡｓ多結晶中に添加するドーパントしてのＳｉ結晶の量を１４４０ｍｇ（ＧａＡｓに対して２４０質量ｐｐｍ）とし、予めＳｉＯ２を添加してＳｉを１．６質量％含有するＢ２Ｏ３原料３６０ｇを用い、石英板を用いなかったこと以外は、実施例１と同様の方法でインゴットを作製し、ウェハの評価を行った。
【００４７】
（比較例２）
ＧａＡｓ多結晶中に添加するドーパントしてのＳｉ結晶の量を１６８０ｍｇ（ＧａＡｓに対して２８０質量ｐｐｍ）とし、石英板を用いず、液体Ｂ２Ｏ３の撹拌を行わなかったこと以外は、実施例１と同様の方法でインゴットを作製し、ウェハの評価を行った。
【００４８】
（評価結果）
各実施例・比較例の評価結果を表１に示す。また、各実施例・比較例および比較例１と同条件で成長した一般的なウェハのそれぞれについて、ＧａＡｓ結晶中のＳｉ濃度とＧａＡｓ結晶中のＢ濃度との関係を図４に示す。
【００４９】
【表１】
0005433632.tif 000002
【００５０】
実施例１では、Ｓｅｅｄ側、Ｍｉｄｄｌｅ位置、Ｔａｉｌ側のいずれのウェハもＥＰＤが低く、特にＴａｉｌ側ではキャリア濃度が２×１０１８ｃｍ−３より高く、ＥＰＤの最大値が５００ｃｍ−２以下であるウェハを得ることができた。また、実施例２ではより広い領域のウェハ（Ｍｉｄｄｌｅ位置およびＴａｉｌ側）で同様のウェハを得ることができた。実施例３でもＭｉｄｄｌｅ位置で、同様のウェハを得ることができた。
【００５１】
一方、比較例１では、Ｔａｉｌ側ウェハのキャリア濃度は２×１０１８ｃｍ−３より高くなったものの、ＥＰＤの最大値１５００ｃｍ−２以下となり、高いキャリア濃度を有し、かつ、結晶性の良いウェハを得ることはできなかった。また、図４から視覚的に明らかなように、比較例１ではＳｉ濃度が高いＴａｉｌ側ではＢ濃度が６×１０１８ｃｍ−３を超えている。このため、スカムの発生を十分に抑制することができず、結晶性が悪いものと考えられる。比較例２も同様であった。
【００５２】
また、実施例３ではＴａｉｌ側でＥＰＤの最大値が実施例１よりも大幅に増加した。よって、石英板を用いる場合、結晶成長中に液体封止剤の撹拌を行うことが好ましいことがわかった。
【００５３】
ここで、実施例１と比較例２の結果より、石英板がＢ２Ｏ３に溶解するタイミングについて考察する。実施例1ではＧａＡｓ中にＳｉ２００質量ｐｐｍ分のＳｉ結晶をチャージした結果、ｓｅｅｄ側でキャリア濃度１．１×１０１８ｃｍ−３となり、比較例２ではＳｉ２８０質量ｐｐｍ分のＳｉ結晶をチャージした結果、ｓｅｅｄ側でキャリア濃度１．２×１０１８ｃｍ−３となっている。比較例２の方のチャージ量が多いにも関わらずキャリア濃度の差はほとんどなく、ｓｅｅｄ側（結晶成長開始段階）において、比較例２より実施例1の方が、チャージしたＳｉ結晶がキャリアとして結晶中に取り込まれている割合が高いことがわかる。これは、結晶成長開始段階より前、つまり加熱中にＢ２Ｏ３が軟化し、その後ＧａＡｓが融解していく過程で、Ｂ２Ｏ３中にＳｉＯ２として取り込まれたＳｉの量が少ないことを意味する。加熱中も反応式（１）の平衡を左辺側にシフトさせる減少が起きているということであり、固体の石英板により軟化したＢ２Ｏ３とＧａＡｓ原料との接触が抑制され、その後、加熱中の段階で石英板が軟化したＢ２Ｏ３に溶けてＢ２Ｏ３中に高濃度ＳｉＯ２領域が出てきていると推測される。すなわち、加熱中の初期に一時的であれ石英板が固体として存在することで、軟化したＢ２Ｏ３と未溶融のＧａＡｓ原料との不要な接触を抑制し、結晶成長開始段階のＧａＡｓ融液に含まれるＳｉおよびＢの量をより好ましい範囲にすることできる。
【００５４】
さらに、実施例1、比較例1、比較例２の結果より、原料溶融後のＢ２Ｏ３下層の高濃度ＳｉＯ２層について考察する。比較例1ではＢ２Ｏ３中のＳｉ濃度は平均で１．６質量％であり、比較例２ではＢ２Ｏ３中のＳｉ濃度は平均で４．０質量％である。図４で同程度のＧａＡｓ融液中のＳｉ濃度に対するＧａＡｓ融液中のＢ濃度を見ると、比較例1に比べて比較例２の方がややＢ濃度が低い傾向にある。つまり、Ｂ２Ｏ３中のＳｉ濃度が高いほど、ＧａＡｓ中のＢ濃度が低くなる傾向があるが、比較例１と比較例２のように、Ｂ２Ｏ３中のＳｉ濃度が１．６質量％から４．０質量％と２．５倍に増えても、ＧａＡｓ中のＢ濃度はやや低い程度にとどまる。これに対し、実施例1ではＢ２Ｏ３中のＳｉ濃度は、石英板中のＳｉ量を加えた値で５．２質量％と比較例1に対して３．２５倍であるが、図４からわかるように、ＧａＡｓ中のB濃度の低下傾向は比較例１と比較例２の差以上に顕著である。これは、実施例1で投入した石英板がＢ２Ｏ３中に均一に溶解しているのではなく、Ｂ２Ｏ３下層に５質量％よりも高い濃度の高濃度ＳｉＯ２層として存在していることを示唆している。さらに、実施例1ではＧａＡｓ結晶成長後に、封止剤をアルコール溶解した後に１．５ｇの石英を回収しているが、原料溶融時点ではこの１．５ｇの石英もＢ２Ｏ３中で溶解し、高濃度ＳｉＯ２層の形成に寄与していた可能性が高い。
【００５５】
図４から明らかなように、実施例は比較例および従来の一般的なウェハよりも、Ｓｉ濃度が高くてもＢ濃度を低く抑えることができている。そのため、高いキャリア濃度を有し、かつ、高い結晶性を有するＧａＡｓ単結晶を製造することが可能となったものと思われる。
【産業上の利用可能性】
【００５６】
本発明によれば、高いキャリア濃度を有し、かつ、高い結晶性を有するＧａＡｓ単結晶を製造することが可能となった。そして、このＧａＡｓ単結晶から、高いキャリア濃度を有しかつ高い結晶性を有するＧａＡｓ単結晶ウェハを得ることが可能となった。
【符号の説明】
【００５７】
１  下部ロッド
２  上部ロッド
３  るつぼ収納容器
４  るつぼ
５  気密容器
６Ａ，６Ｂ  シールリング
７  撹拌板
８  断熱材
９  ヒーター
１０  種結晶
１２  Ｓｉ原料
１４  ＧａＡｓ原料
１５  融液部（ＧａＡｓ融液）
１６  石英板（固体の二酸化ケイ素）
１７  ＳｉＯ２高濃度層
１８  酸化ホウ素原料
１９  液体酸化ホウ素（液体封止剤）
２０  固化部（ＳｉドープＧａＡｓ単結晶）
【図１】
0005433632.tif 000003
【図２】
0005433632.tif 000004
【図３】
0005433632.tif 000005
【図４】
0005433632.tif 000006